FR 2770849 A1 19990514 FR 9714211 A 19971110 - [ - La présente invention concerne les compositions de caoutchouc, en particulier les compositions de caoutchouc destinées à la fabrication d'enveloppes de pneumatiques, ces compositions étant notamment utilisées dans la bande de roulement d'enveloppes de pneumatiques pour véhicules poids lourd, génie civil, agricole ou pour avion. Les compositions pour bande de roulement des enveloppes de pneumatiques sont en général obtenues en incorporant une charge renforçante comme du noir de carbone dans un ou plusieurs élastomères. Dans le cas des enveloppes de pneumatiques qui doivent supporter de lourdes charges ou qui doivent rouler à grande vitesse, le dégagement de chaleur est élevé et l'enveloppe subit en conséquence des températures élevées. Cette élévation de température s'accompagne d'une résistance au roulement et d'une consommation de carburant élevées et elle peut être à l'origine d'avaries dans le pneumatique. Il est donc souhaitable d'obtenir des mélanges qui génèrent moins de chaleur dans ces conditions de roulage difficiles de façon à éviter un vieillissement prématuré de la carcasse qui doit pouvoir être rechapée après usure de la bande de roulement. L'obtention de tels mélanges faiblement hystérétiques ne doit cependant pas être accompagnée de déchéance en usure et traction. En remplaçant partiellement ou totalement le noir de carbone par de la silice dans une composition à base de caoutchouc naturel, il est connu de l'homme de l'art que l'on peut obtenir des mélanges moins hystérétiques que ceux renforcés avec du noir de carbone et que l'emploi d'un agent de couplage entre la silice et l'élastomère permet de limiter les interactions entre les particules de silice qui sont source de perte hystérétique (c'est-à-dire d'lhvstérèse) et d'améliorer le renforcement en particulier la résistance à l'usure comme décrit dans EP-A-0.501.227. Conrmme agents de couplage silice-élastomère de mélanges vulcanisables au soufre connus de l'homme de l'art. on peut citer des alcoxysilanes réactifs par une extrémité avec la silice (partie silane) et par l'autre extrémité avec les doubles liaisons carbone-carbone de l'élastomère diénique. par exemple au moyen d'un groupement polysulfure ou mercapto. De tels agents de couplage peuvent trec prémélangés avec la silice et éventuellement greftés sur la silice ou ajoutés pendant la confection du mélange, l'agent de couplage se combinant in situ avec la silice. Parmi les agents de couplage de ce type les plus utilisés on peut citer le Si69 qui est le t-trasulfure de bis-(3-triéthoxysilylpropyle) commercialisé par Degussa (Rubber Chem. technol.. 1977, Vol 50. p.447) ou le X50S, également commercialisé par Degussa. qui est un mélange 50/50 en poids de Si69 et de noir N330. -2- Il est également connu de l'homme de l'art que des silanes ayant un groupement aminoalkyle sont cités au même titre que des silanes ayant des groupements méthyles ou vinyles comme n'étant pas des agents de couplage actifs avec les élastomères diéniques (Wagner, Rubber Chem. and Technol.. 1976. p. 703 à 794) car il n'y a pas de réaction prévisible entre le groupement aminé et les doubles liaisons de l'élastomère. Cependant, dans certains brevets de compositions à base (i) d'élastomères diéniques, (ii) de silice et (iii) d'agent de couplage, on peut trouver cités, au même titre que les groupements soufrés, mercapto ou polysulfures actifs avec les élastomères possédant des doubles liaisons, les groupements vinyle, amino et époxy, comme par exemple dans EP0738613 AI ou US-A-5 225 011 dans lequel les amino ou époxy alcoxysilanes sont décrits comme agents de couplage, pour des compositions à base de caoutchouc naturel possédant à titre de charge un coupage de noir de carbone et de silice, au même titre qu'un mercaptoalcoxysilane ou un polysulfure de bis-alcoxysilane tel que le Si69, mais ne sont évidemment pas utilisés dans les exemples fournis. En effet, il est connu de l'homme de l'art qu'un groupement vinyle ou amino ou époxy ne peut être réactif avec les doubles liaisons d'un élastomère diénique. Toutefois, si l'on utilise un aminoalkvyltrialcoxysilane, même à des taux très faibles dans une composition à base de caoutchouc naturel majoritaire et d'une charge de type silice majoritaire, la composition ne peut être utilisée car le mélange grillant (temps de retard à la vulcanisation quasi nul) commence à réticuler au cours des étapes de mélangeage et de mise en forme la mise en oeuvre de ce mélange qui est devenu très dur, notamment son extrudabilité. est rendue quasiment impossible à l'échelle industrielle. On connaît d'autre part l'utilisation d'alkylacoxysilanes comme par exemple les hexadécyltriméthloxy et triéthloxy silanes, respectivement Si 116 et Si216 commercialisés par DEGUSSA. dépourvus de groupements réactifs avec les élastomères insaturés. mais réactitfs par leurs groupements alcoxy avec les charges de type silice c'est-à-dire possédant en surface des groupements Si-OH. qui permettent de réduire la viscosité, d'améliorer la mise en oeuvre et d'activer la vulcanisation de compositions comportant un ou des silanes polysulfurcs coomme le Si69 (Technical Information, DEGUSSA AG n 6000.1 de.lUIN 1994). En conséquence. une association alkyltrialcoxysilane- aminoalkyltrialcoxysilane n'est en conséquence pas envisagée par l'homme de l'art pour augmenter le temps de retard quasiment nul du à l'utilisation d'aminoalkyltrialcoxysilane. La présente invention a pour but d'obtenir une composition de caoutchouc renforcée au moins partiellement avec de la silice. qui puisse être mis en oeuvre à l'échelle industrielle sans difficulté particulière et qui présente une hvstérèse inférieure à celle des compositions connues comportant les agents de couplages les plus utilisés, comme le Si69 et le X50S, tout en procurant, dans le cas d'une application dans une enveloppe de pneumatique notamment dans une bande de roulement, une résistance à l'usure et des caractéristiques de traction pratiquement aussi bonnes. ou même meilleures, que celles des compositions connues renforcées avec de la silice ou du noir de carbone, une diminution de l'hystérèse et en conséquence une économie de carburant et une durée de vie de la carcasse prolongée car la température interne du pneumatique au cours du roulage reste relativement faible. La demanderesse a trouvé, de façon surprenante, que ce but était atteint en utilisant dans la composition de caoutchouc à la fois un aminoalkylalcoxysilane et un alkylalcoxysilane dépourvu de groupement susceptible de réagir avec l'élastomère. La composition de caoutchouc conforme à l'invention est caractérisée en ce qu'elle comporte: a) au moins un élastomère diénique avant des fonctions oxygénées b) une charge constituée au moins en partie d'au moins une matière, dite "de type silice", choisie dans le groupe formé par les silices et les matières autres que les silices possédant en surface des fonctions oxygénées du silicium c) au moins un agent de couplage choisi dans le groupe formé par les aminoalkylalcoxysilanes. les aminoarylalcoxysilanes et les aminoaralkylalcoxysilanes, les groupes alkyle. aryle ou aralkvle pouvant être le cas échéant substitués par des groupements tonctionnels d) au moins un agent de recouvrement choisi dans le groupe formé par les alkylalcoxysilanes. les arylalcoxysilanes et les aralkylalcoxysilanes, les groupes alkyle, arvle ou aralkyle pouvant être le cas échéant substitués par des groupements fonctionnliels à l'exception des groupements aminés ou soufrés. -'4- L'invention concerne également les articles qui comportent la composition conforme à l'invention, ces articles étant par exemple des articles semi-finis. notamment des bandes de roulement pour enveloppes de pneumatiques, ou des produits finis, notamment des enveloppes de pneumatiques. Les fonctions oxygénées de l'élastomère peuvent être notamment les fonctions carbonyle (aldéhyde, cétone), carboxyle (acide) ou époxy. L'élastomère à fonctions oxygénées peut être un élastomère diénique synthétique, les fonctions oxygénées étant introduites dans le polymère lors de la synthèse de celui-ci ou par un traitement ultérieur effectué sur le polymère pour introduire ces fonctions. Comme exemples de tels élastomères diéniques synthétiques à fonctions oxygénées on peut citer les polyisoprènes. les polybutadiènes, les copolymères butadiène-isoprène (BIR), les copolymères butadiène-styrène (SBR). ou les terpolymères butadiène-isoprène-styrène (SBIR) qui sont modifiés - soit au cours de la synthèse par incorporation, dans un procédé en émulsion, d'un monomère. comme par exemple un acrylate ou méthacrylate d'alkylc transformé par acidification ultérieure en un groupement carboxvle ou bien un acrylate ou méthacrylate de gtlycidyle qui fournit un polymère avec des fonctions époxy le long de la chaine, - soit en bout de chalîne à la fin de la synthèse en solution organique, avec par exemple un catalyseur organolithien, par utilisation d'un composé comme un dialkylformamide qui greffe une fonction aldéhyde en bout de chaîne, soit sur la chaine à la fin de la svnthèse par un traitement ultérieur au moyen de réactifs comme par excmple des azocarboxylates ou des azidures substitués avec une fonction cétone ou acide. L'élastomère diénique à fonctions oxygénées est de préférence le caoutchouc naturel. En effet il est connu que celui-ci comporte le plus fréquemment de telles fonctions par suite d'une oxydation qui se produit par exemple lors des opérations thermo-mécaniques effectuées au cours de la préparation des compositions élastomériques. La composition peut comporter un ou plusieurs de ces élastomères diéniques à fonctions oxygénées, par exemple elle peut comporter un coupage de caoutchouc naturel et d'un ou plusieurs élastomères diéniques synthétiques à fonctions oxygénées. La composition peut ne comporter que le ou les élastomères diéniques à fonctions oxyvgénées, ou elle peut comporter, en plus du ou des élastomères à fonctions oxygénées, un ou plusieurs autres élastomères diéniques dépourvus de fonctions oxygénées, en particulier tout homopolymère obtenu par polymérisation d'un monomère diène conjugué ayant de 4 à 12 atomes de carbone, tout copolymère obtenu par copolymérisation d'un ou plusieurs diènes conjugués entre eux ou avec un ou plusieurs composés vinylaromatique ayant de 8 à 20 atomes de carbone et éventuellement un composé acrylonitrile. A titre de diènes conjugués, conviennent notamment le butadiène-l,3, le méthyl-2 butadiène-l,3, les 2,3-di(alcoyle en CI à C5) butadiène-l,3 tels que par exemple le diméthvl-2,3 butadiène -13, diéthyl-2,3 butadiène-l,3, méthvl-2 éthyl-3 butadiène-1,3, le méthvl-2 isopropyl-3 butadiène-l,3. le phényl butadiène-l,3, le pentadiène-,3, I'hexadiène-2,4, etc... A titre de composés vinylaromatiques conviennent notamment le styrène, l'ortho, méta, para-méthylstyrène, le mélange commercial "vinyletoluène", le para-tertiobutyl styrène, les méthoxystyrènes, les chlorostyrènes, le vinylmésitylène, le divinyl benzène, le vinylnaphtalène, etc.... Les copolymnres peuvent contenir par exemple entre 99% et 20% en poids d'unités diéniques et de 1% à 80 % en poids d'unités vinyle aromatiques. Les polymères pourvus ou dépourvus de fonctions oxygénées peuvent avoir toute microstructure qui est fonction des conditions de polymérisation utilisées, notamment de la présence ou non d'un agent modifiant et/ou randomisant et des quantités d'agent modifiant ou randomisant employées. Les polymères peuvent être à blocs, statistiques, séquences, microséquencés, etc... et préparés en dispersion ou en solution. -6- A titre préférentiel d'élastomères diéniques synthétiques dépourvus de fonctions oxygénées, conviennent les polybutadiènes et en particulier ceux ayant une teneur en unités -1,2 comprise entre 4 % et 80% et ceux ayant plus de 90% de liaisons cis-l,4, les polyisoprènes. les copolymères de butadiène-styrène et en particulier ceux avant une teneur en styrène comprise entre 5% et 50% en poids et plus particulièrement entre 20% et 40% en poids. une teneur en liaisons -1,2 de la partie butadiénique comprise entre 4% et 65%, une teneur en liaisons trans-l,4 comprise entre 30% et 80%, ceux avant une teneur globale en composé aromatique comprise entre 5% et 50% et une température de transition vitreuse (Tg) comprise entre 0 C et -80 C et particulièrement ceux ayant une teneur en styrène comprise entre 25% et 0O% en poids, une teneur en liaisons vinyliques de la partie butadiénique comprise entre 55% et 65%, une teneur en liaisons trans-1,4 comprise entre % et 25% et une température de transition vitreuse comprise entre -20 C et -30 C. Dans le cas de copolymères de butadiène-styrène-isoprène conviennent ceux ayant une teneur en styrène comprise entre 5% et 50% et plus particulièrement comprise entre 10% et %. une teneur en isoprène comprise entre 15% et 60% en poids et plus particulièrement comprise entre 20% et 50% en poids, une teneur en butadiène comprise entre 5% et 50% et plus particulièrement comprise entre 20% et 40% en poids, une teneur en unités -1.2 de la partie butadiénique comprise entre 4% et 85%, une teneur en unités trans-1,4 de la partie butadiénique comprise entre 6% et 80%. une teneur en unités -1.2 plus -3.4 de la partie isoprénique comprise entre 5% et 70% et une teneur en unités trans-l.4 de la partie isoprénique comprise entre 10% et 50%. Les polymères dépourvus de fonctions oxygénées peuvent être couplés et/ou étoilés ou encore fonctionnalisés avec un agent de couplage et/ou d'étoilage ou de fonctionnalisation. De préférence, la portion élastomérique de la composition conforme à l'invention est constituée d'au moins 50 % en poids du ou des élastomères à fonctions oxygénées, c'est-à- dire que le rapport Cenl poids du ou des élastomères à fonctions oxygénées et du ou des élastomères dépourvus de tblctions oxygénéees est supérieur à 1. Avantageusement, la portion élastomérique de la composition conforme à l'invention est constituée d'au moins % en poids de caoutchouc naturel. -7 - Dans la composition conforme à l'invention. la matière de type silice de la charge peut être une matière autre qu'une silice possédant en surface des fonctions oxygénées du silicium, comme par exemple un noir de carbone CSDP (Carbon-Silica Dual Phase filler) ayant en surface une phase carbonée et une phase constituée de domaines o se trouve de la silice finement divisée. Une telle matière est par exemple décrite dans la conférence N 24 du Meeting ACS. Rubber Division. Anaheim. Californie. 6-9 mai 1997). Comme autres exemples de matières autres que les silices possédant en surface des fonctions oxygénées du silicium, on peut citer les aluminosilicates naturels comme la sépiolite ou les aluminosilicates synthétiques précipités à partir d'une solution contenant un aluminosilicate ou un mélange d'aluminate et de silicate. La matière de type silice de la charge est avantageusement une silice. et plus prétfrentiellement une silice précipitée. Comme silice précipitée. on peut citer d'une part. les silices commerciales dont la surface spécifique BET est comprise entre 100 et 300 m2/g et plus particulièrement entre 120 et 250m2/g. Comme exemples non limitatifs de silices on peut citer les silices de Degussa Ultrasil VN3, de Rhône-Poulenc Zeosil 1 75MP ou de Akzo KS404. d'autre part. les silices hautement dispersibles. L'effet bénéfique sera maximal dans la composition contforme à l'invention avec une silice hautement dispersible. c'est à dire toute silice a ant une aptitude à la désagglomération et à la dispersion dans une matrice polymérique très importante observable par microscopie électronique ou optique sur coupes fines. La dispersibilité de la silice est également appréciée au moyen d'un test d'aptitude à la désagglomération aux ultrasons suivi d'une mesure, par diffraction de la lumière sur un granulomètre. de la taille des particules de silice pour déterminer le diamètre médian (D50) des particules et le tfacteur de désagglomération (Fd) après désagglomeration commne décrit dans la demande de brevet EP-A-0 520 860 ou dans l'article paru dans la revue Rubber World. juin 1994, pages 20-24. intitulé "Dispersibility measurements of prec. silicas". Conmme exemples non limitatifs de telles silices hautement dispersibles préférentielles on peut citer celles ayant une surftacc spécifique BET comprise entre 120 et 250 m2/g. une surtface specifique CTAB comprise entre 120 et 240 im2/g et particulièrement celles décrites dans les demandes de brevet européen EP-A-0 157 703 et EP-A-0 520 862, ou la silice Perkasil KS430 de la Société Akzo. la silice HI-SIL 2000 de la Société PPG. la silice Zeosil 1165)LP de la Société Rhône-Poulenc. la silice BV3370GR de la Société Degussa, la silice Zeopol 8741 et 8745 de la Société Hluber. -8- La surface spécifique CTAB est déterminée selon la méthode NFT 45007 de novembre 1987. La surface spécifique BET est déterminée selon la méthode de BRUNAUER. EMNIET. TELLER décrite dans "The Journal of the American Chemical Societv". vol. 60, page 309. février 1938S. correspondant à la norme NFT 45007 de novembre 1987. La charge peut comporter une ou plusieurs matières de type silice. par exemple un mélange de diverses silices. un mélange de divers noirs de carbone CSDP ou un mélange d'une ou plusieurs silices avec un ou plusieurs noirs de carbone CSDP ou un ou plusieurs aluminosilicates mais à titre préférentiel la charge de type silice est constituée d'une ou plusieurs silices. La charge peut comnporter en outre des matières qui ne sont pas de type silice, comme par exemple du noir de carbone ou des charges blanches autres que la silice, comme la craie, le kaolin. l'alumine. Comme noirs de carbone pouvant être mis en oeuvre dans les compositions conformes à l'invention conviennent tous les noirs de carbone. notamment tous les noirs commercialement disponibles ou conventionnellement utilisés dans les pneus et particulièrement dans les bandes de roulement de pneus ainsi que les noirs modifiés en surface par greffage de radicaux organiques. La quantité de noir de carbone présente peut varier dans de larges limites étant toutefois entendu que l'amélioration des propriétés sera d'autant plus importante que le taux de matière de type silice présent est élevé. La quantité de noir de carbone. s'il est utilis.é, est telle que le rapport en poids de matière de type silice sur noir est supérieur ou égal à 1 et de prtéférence supérieur ou égal à 2. De préférence la ou les matières de type silice représentent de 50 % à 100 % du poids total de la charge -\ titre d'exemiple. la charge est constituée de 50 % à 100 ""O en poids d'une silice précipitée dont la surface spécifique BET est comprise entre 100 et 300 m2/g. de préférence entre 1 20 et 250 m2n-/g et de 50 % à 0 % en poids de noir de carbone avant une surface spécifique BET comprise entre 25 et 160 m/g. -9- De préférence la charge représente de 30 à 70 % en poids par rapport au poids de l'élastomère ou de l'ensemble des élastomères. Dans l'agent de couplage c) de l'invention, les groupes alkvle. aryle ou aralkvle peuvent être le cas échéant substitués par des groupements fonctionnels, par exemple des halogènes. des groupements aminés. alcoxvles. éthers. De préférence l'agent de couplage c) de l'invention répond à la formule NH2- R1- Si(OR2)3_n (R3)n dans laquelle - nest0. ou2 - R1 est un groupement hydrocarboné comportant de I à 20 atomes de carbone, - OR- est un groupement alcoxy comportant de I à 20. de préférence 1 à 5. atomes de carbone. R2 étant un groupement hydrocarboné. les groupements OR2, s'il y en a plusieurs. pouvant être identiques ou différents. - R3 est un groupemrent hydrocarboné comportant de I à 20. de préférence 1 à 5. atomes de carbone. les groupements R3. s'il y en a deux. pouvant être identiques ou différents. Comme exemples de tels composés. on peut citer les 3- aminopropyltriéthoxv (ou trimiéthoxy) silanes. les 2-amninoéthylItriéthoxy (ou triméthoxy) silanes, les 3- aminopropyldiéthox\ (ou dim,3thoxy) éthvl silanes. les 3-aminopropvl monoéthoxv (ou monométhoxy) dialkyl ou diarvlsilanes. La composition peut comporter un seul ou plusieurs de ces agents de couplage. De pretérence. dans la composition conlorme à l'invention. le rapport entre le poids de l'agent de couplage c) ou de l'ensemble des agents de couplage c), et le poids de la matière de type silice, ou de l'ensemble des matières de type silice. est compris entre 0,01 et 0.20 et plus préférentiellement entre 0.02 et 0.10. - 10- Dans l'agyent de recouvrement d) de l'invention. les groupes alkyle, ar-le ou aralkyle peuvent être le cas échéant substitués par des groupements fonctionnels à l'exception des groupements aminés ou soufrés. par exemple des halogenes, des groupements alcoxyles ou éthers. De préférence l'agent de recouvrement d) répond à la formule R4-Si(OR)3 _n(R6)n dans laquelle - nest0. I ou2. - R4 est un groupement hydrocarboné comportant de I à 20, de préférence de 10 à 20. atomes de carbone. - OR5 est un groupement alcoxy comportant de I à 20 atomes de carbone. le groupement R5 étant un groupement hydrocarbonlé. les groupements OR5, s'il v en a plusieurs. pouvant être identiques ou diffétrents. - R6 est un groupement hydrocarboné comportant de I à 20 atomes de carbone, les groupements R6. s'il y en a deux. pouvant être identiques ou différents. Commne exemples d'agent de recouvrement d) on peut citer les penta (ou hexa ou octa) décyltritithoxy (ou trimnithoxy) silanes. les penta (ou hexa ou octa) décvldiéthoxv (ou diméthoxv) mtithyl ou éthyl silanes. les penta (ou hexa ou octa) décyi monoéthoxv (ou monomnéthoxy) méthyl ou éthvl silanes. De préfétrence. dans la composition conforme à l'invention. le rapport entre le poids de l'agent de recouvrement d) ou de l'ensemble des agents de recouvrement d). et le poids de la matière de type silice. ou de l'ensemble des matières de type silice. est compris entre 0.01 et 0.20 et plus prétérentiellement entre 0.02 et 0.10. La composition contfrme à l'invention peut réticuler sous l'action du soufre. des peroxydes. des bismaleéïmides avec ou sans soufre. sous l'action d'autres agents de réticulation. ou elle peutit être dépourvue de systèm&e de réticulation. si elle comporte des élastomères thermloplastiques. - 11 - La composition conforme à l'invention peut également contenir les autres constituants et additifs habituellement utilisés dans les mélanges de caoutchoucs, comme des plastifiants, des pigments, des antioxydants, des accélérateurs de réticulation. des huiles d'extension, des agents de liaison autres que le ou les aminoalkylalcoxysilanes, des agents de recouvrement autres que le ou les alkyvlalcoxysilanes. De préférence s'il existe dans la composition des agents de liaisons autres que le ou les aminoalkylalcoxysilanes et/ou des agents de recouvrement autres que le ou les alkylalcoxysilanes, le poids de ces agents est inférieur au poids du ou des aminoalkylalcoxysilanes ou du ou des alkvlalcoxysilanes, respectivement. La composition conforme à l'invention peut être préparée selon des procédés connus de travail thermomécanique des constituants en une ou plusieurs étapes. On peut par exemple l'obtenir par un travail thermomécanique en une étape dans un mélangeur interne qui dure 6 à 10 minutes avec une vitesse moyenne des palettes de 50 tours par minute, jusqu'à atteindre une température de tombée de 170 C ou en deux étapes dans un mélangeur interne qui durent respectivement 4 à 6 minutes et 3 à 5 minutes jusqu'à atteindre une température maximale de tombée de 1 70 C suivies d'une étape de finition effectuée à 80 C pendant laquelle sont incorporés le soufre et l'accélérateur. dans le cas d'une composition vulcanisable au soufre. La composition conforme à l'invention peut par exemple être mise en oeuvre pour constituer des bandes de roulement pour pneumatiques comportant une couche de surface en contact avec le sol et une sous couche positionnée entre la couche de surface et les nappes métalliques. La composition de la couche de surface qui doit résister aux agressions du revêtement du sol. en particulier à l'usure, a des taux de charge plus élevés que la sous couche qui doit être tres peu hystérétique et pour laquelle une association de silice et de noir de carbone peu renforçant des séries 500. 600 ou 700. comme par exemple les noirs N683 ou N765, est particulièrement adaptée. L'invention est illustrée par les exemples qui suivent et qui ne sauraient constituer une limitation à la portée de l'invention. Dans tous les exemples. sauf indication différente, les compositions sont données en parties en poids. -12 - Dans ces exemples, qui peuvent être conformes ou non conformes à l'invention, les propriétés des compositions sont évaluées comme suit, en plus des tests précédemment mentionnés: Viscosité Moonev La viscosité Mooney ML (1+4) est mesurée à 100 C selon la norme ASTM D1646. Rhéométrie Les mesures de rhéométrie sont effectuées par mesures de couples sur un rhéomètre de Monsanto modèle 100S et elles sont destinées à suivre le processus de vulcanisation en déterminant le temps To en minutes qui correspond au retard de vulcanisation et le temps T99 en minutes qui correspond à 99 % du couple maximum mesuré. Dureté Shore La dureté Shore A est mesurée à 23 selon la norme ASTM 2240-91. MNodules d'allongement On mesure les modules d'allongement à 100% (MA100)et à 300% (MA300) selon la norme ISO37-1977. Le rapport MA300/MAI100 est un indice d'interaction élastomère-charge et un indice de renforcement: en etffet, lorsque ce rapport augmente. l'abrasion et la résistance aux agressions des compositions sont améliorées. Indices de cassage Scott Ces indices sont mesurées à 23 C. On détermine la force à la rupture (FR) en MPa et l'allongement à la rupture (AR) en %. - 13 - Pertes hvstérétiques (PH) Les pertes hystérétiques (PH), ou hystérèse, sont mesurées par rebond à 23 C et à 60 C selon la norme ISO R17667 et exprimées en %. Mesures au flexomètre L'augmentation de température T2 - TIl en C est déterminée au flexomètre selon la norme ASTM D623. Elle caractérise l'échauffement du matériau sous sollicitation mécanique. Propriétés dynamiques à 23 C On détermine le module élastique E' en MPa qui caractérise la rigidité, ainsi que la tangente delta (tg del), qui est le maximum de la tangente de l'angle de pertes et qui caractérise l'hystérèse. Ces mesures sont effectuées selon la norme ASTMD2231-71. Abrasion La mesure d'abrasion se fait par perte relative de volume selon la norme DIN 53-516. Exemple 1 Cet exemple a pour but de comparer des compositions de caoutchouc naturel avec la charge silice Ultrasil VN3 de Degussa. Ces compositions sont données dans le tableau 1. Elles mettent en oeuvre, dans le cas de l'essai 1, une association del'aminopropyltriéthoxysilane A 1100 et de l'hexadécyltriméthoxysilane Si] 16, dans le cas de l'essai 2, le A1 00 seul, dans le cas de l'essai 3 le Sil 16 seul et dans le cas de l'essai 4, l'agent de couplage classique Si69. L'essai 1 est donc conforme à l'invention, les essais 2 à 4 sont des essais comparatifs non conformes à l'invention, l'essai 4 étant représentatif d'une composition connue servant de référence. Toutes ces compositions sont vulcanisables au soufre. - 14 - Les caractéristiques des constituants sont les suivantes - Caoutchouc naturel peptisé de Moonev ML 1+4 à 100 C égal à 60 - Silice Ultrasil VN3 de Degussa de surface spécifique CTAB 164 m2/g, de diamètre médian de particule après désagglomération D50 = 8p, et de facteur de désagglomération Fd = 3 ml - Silane Si69 liquide de Degussa Aminopropvltriéthoxvsilane AI 100 de Union Carbide HexadéclItriméthoxysilane Si 1 16 de Degussa - Antioxvdant: N-(1.3diméthvlbutyl) N'-phénvl -p-phénvlène diamine - Paraffine: mélange de cires macro et microcristallines - Sulfénamide: N-cyclohexyl-2benzothiazvl-sulfénamide Les compositions des essais I à 4 sont obtenues par mise en oeuvre de tous les ingrédients. sauf le soufre et l'accélérateur, par un travail thermomécanique en I étape dans un mélangeur interne qui dure environ 7 minutes avec une vitesse movenne des palettes de 50 tours par minute jusqu'à atteindre une température de tombée de 170 C suivi d'une étape de finition effectuée à 80 C. pendant laquelle sont incorporés le soufre et l'accélérateur. - 15 - TABLEAU I Composition! Essai I Essai 2 Essai 3 Essai 4 Caoutchouc naturel 100 100 100 100 Silice Ultrasil VN3 50 50 50 Si69 - 5 AI 100 2.05 4,1 - Si1 16 3, 6,4 Oxvde de zinc 3 3 3 3 Acide stéarique 2,5 25 2,5 2,5 Antioxvdant 1,5 1,5 1,5 15 Paraffine 1 1 1 1 Soufre 2 2,4 1,1 Sulfénamide 2. 66 3.00 3,20 1,45 Dans chaque essai, les silanes sont utilisés avec le même taux global de fonctions trialcoxysilanes de façon à comparer des mélanges avant le même recouvrement de la charge silice. Les taux de soufre et de sulfénamide sont ajustés de façon à obtenir des mélanges de duretés shore proches pour faciliter les comparaisons des propriétés hystérétiques des mélanges. La vulcanisation est effectuée à 1 50 C pendant le temps T99 en minutes qui est donné dans le tableau 2. On compare entre elles les propriétés de ces quatre compositions tant à l'état non vulcanisé qu'à l'état vulcanisé. Les résultats sont consignés dans le tableau 2. On constate que la composition de l'essai 2. dans lequel le silane AI 1100 est mis en oeuvre seul, possède à cru une valeur Mooney très élevée non mesurable et un temps de retard à la vulcanisation très faible (To de I minute). Une telle composition, fournit des mélanges trop durs et trop grillants pour être mis en oeuvre dans une installation industrielle. La composition de l'essai 3, qui met en oeuvre le Sil 16 seul, a un module à 300 % faible avec comme conséquence une interaction élastomère- charge, caractérisée par le rapport MA300/MA100, très faible et un renlbrcement insuffisant comme le montrent les résultats d'abrasion. - 16- La comparaison des essais I et 4 donne les informations suivantes - le temps de retard est pratiquement le même (To de 8 minutes contre 9 minutes), ce qui fournit une sécurité d'emploi semblable. - le niveau d'hystérèse de l'essai 1 (PH à 23 et 60 C, échauffement au flexomètre et tg del en propriétés dynamiques) est très inférieur à celui de l'essai 4 pour une dureté shore équivalente, - les propriétés de renforcement, données par le rapport MA300/MA100 et par les indices de cassage Scott sont meilleures pour l'essai 1, - les caractéristiques d'abrasion sont équivalentes. L'ensemble de ces résultats permet donc de prévoir avec la composition de l'essai 1 conforme à l'invention, par comparaison avec la composition classique de l'essai 4 comprenant l'agent de couplage Si69. la confection de bandes de roulement pour enveloppes de pneumatiques avant une résistance au roulement et un échauffement inférieurs avec comme conséquence une économie de carburant et une augmentation de la durée de vie de l'enveloppe sans déchéance pour les caractéristiques de résistance aux agressions et à l'usure. - 17- TABLEAU 2 Composition Essai 1 Essai Essai3 Essai4 Silanes AlIO0 A 100 Sil 16 Si69 +S1116 Propriétés classiques de caoutchouterie Mooney 77 dur 44 53 Rhéomètre 150 C Temps de retard To (min) 8 I 19 9 T99. minutes 14 5 32 39 Propriétés à l'état vulcanisé Dureté shore A 57.3 63.2 58,8 58.9 MAI00 1,45 1.73 1.58 1,41 MA300 1.52 2.07 1.20 1,26 MA300/MA 100 1. 05 1.19 0,75 0,89 Indices de cassage Scott à 23 C FR 30 31 25 26 23 C AR% 645 594 618 624 PH à 23 C 15.4 19.6 15,9 25.4 PH à 60 C 12.1 16.5 13.2 19,5 Flexomètre T2-TI( C) 11 20 14 1 Propriétés damiqCues à 23C E' en MPa 2.28 3.56 2,31 3,57 tg del 0.074 0,097 0.071 0.123 Abrasion DIN 99 92 129 100 - 18 - Exemple 2 Dans l'exemple 2. les quatre compositions de l'exemple 1 ont été reproduites ainsi que leurs modes d'obtention en remplaçant la silice Ultrasil VN3 par la silice Zeosil 1165 MP dont la dispersibilité est améliorée. Après désagglomération au moyen d'ultrasons, cette silice de surface spécifique CTAB 160 m2/g a un diamètre médian des particules D50 égal à 54 et un facteur de désagglomération Fd égal à 8 mi. L'essai 5 est conforme à l'invention, les essais 6 à 8 étant des essais témoins, l'essai 8 servant de référence pour les mêmes raisons que l'essai 4 de l'exemple 1. La vulcanisation est effectuée à 1 50 C durant le temps T99 en minutes qui est donné dans le tableau 3. On compare entre elles les propriétés de ces quatre compositions tant à l'état non vulcanisé qu'à l'état vulcanisé. Les résultats sont consignés dans le tableau 3. Cet exemple 2 permet de faire des constatations analogues à celles de l'exemple I en comparant l'essai 5 conforme à l'invention aux essais témoins 6 à 8. -19- TABLEAU 3 Composition Essai 5 Essai 6 Essai 7 Essai 8 Silanes AI 100 AI 100 Si l 16 Si69 +Sill6 Propriétés classiques de caoutchouterie MNooney 70 dur 39 48 Rhéomètre 150 C Temps de retard To (min) 9 I 12 9 T99. minutes 17 4 25 35 Propriétés à l'état vulcanisé Durete shore A 57.6 61,6 59,6 60,7 MA100 1,49 1.62 1.49 1,49 MA300 1.52 2.13 1. 13 1.46 MA300/MA 100 1.02 1,31 0.76 0.98 Indices de camsde Scott à 23 C FR 30 30 26 28 23 C AR% 623 578 615 638 PH à 23 C 14.7 18.0 17,9 25.4 PH à 60 C 12.1 14,9 14.3 18,7 Flexomiètre T2-T I ( C) 10 15 14 19 Pnprîété dlalliquets à 23 C E en 1MPa 2.31 3.99 2.45 4.05 tg del 0. 075 0.100 0.084 0,139 Abrasion DIN 105 96 122 100 Exemple 3 Dans cet exemple 3. les 4 compositions de l'exemple 2 avec la silice Zeosil 1165MP ont été reproduites ainsi que leurs modes d'obtention en remplaçant le caoutchouc naturel par un coupage de caoutchouc naturel et de polybutadiêne cis-l,4 avec un rapport en poids caoutchouc naturel sur polybutadiène de 70/30. -20 - L'essai 9 est conforme à l'invention, les essais 10 à 12 sont comparatifs, l'essai 12 étant l'essai de référence pour les mêmes raisons que dans l'exemple 1. Les caractéristiques du polybutadiène cis-l.4 préparé en solution avec un catalyseur à base de titane sont les suivantes - taux de cis-1.4: 92%. - Viscosité Moonev: 45 La vulcanisation est effectuée à 1 50 C pendant le temps T99 en minutes qui est donné dans le tableau 4. On compare entre elles les propriétés de ces quatre compositions tant à l'état non vulcanisé qu'à l'état vulcanisé. Les résultats sont consignés dans le tableau 4. Cet exemple 3 permet de faire des constatations analogues à celles de l'exemple 1 en comparant l'essai 9 contforme à l'invention aux essais témoins 10 à 12. - 21 - TABLEAU 4 Composition Essai 9, Essai 10 Essai 11 i Essai 12 Silanes AI 100 A IOO0 Sil16 S69 +Sir116 Propriétés classiques de caoutchouterie Moonev 69 128 40 50 Rhéomètre 150 C Temps de retard To (min) 11 2 18 11 T99, minutes 20 6 32 47 Propriétés à l'état vulcanisé Dureté shore A 57,8 62,9 59,0 62,3 MAI 100 1,41 1,70 1,48 1,58 MA300 1.24 1.82 1,06 1,39 MA300/vMA 100 0.88 1,07 0,72 0,88 Indices de c,se Scott à 23 C FR 22 25 13 25 23 C AR% 601 611 493 685 PH à 23 C 18.9 19,8 20.6 30,6 PH à 60 C 14.5 16,4 15.6 22,4 Propriétés dynamiques 23 C E' en NIPa 3.02 5,27 2.84 4,99 tg del 0.094 0.112 0.090 0, 153 Exemple 4 Dans cet exemple 4. les 4 compositions de l'exemple 2 avec la silice Zeosil 1165MP ont été reproduites ainsi que leur mode d'obtention en remplaçant la silice Zeosil 1165MP par un coupage de silice Zeosil 1165MP et de noir de carbone N234 avec un rapport en poids silice sur noir de carbone éOal à 35/15. Les taux de silane ont été ajustés au nouveau taux de silice. Les compositions sont données dans le tableau 5. TABLEAU S Composition Essai 13 Essai 14 Essai 15 I Essai 16 Caoutchouc naturel 100 100 100 100 Silice Zeosil 1165MP 3 35 35 35 Noir N234 15 15 15 15 Si69 3,5 A1100 1.43 2,87 - Si 116,24 4,48 - * Oxvde de zinc 3 3 3 3 Acide stéarique 2.5 2.5 2,5 2,5 Antioxvdant 1,5 5 1,5 1,5 Paraffine 1 1 I 1 Soufre, 9.4 1,1 Sulfénamide 2.66 2.80 3,20 1,45 L'essai 13 est conforme à l'invention, les essais 14 à 16 sont comparatifs. l'essai 16 étant l'essai de référence pour les mêmes raisons que dans l'exemple 1. La vulcanisation est effectuée à 150 C pendant le temps T99 en minutes qui est donné dans le tableau 6. On compare entre elles les propriétés de ces quatre compositions tant à l'état non vulcanisé qu'à l'état vulcanisé. Les résultats sont consignés dans le tableau 6. Cet exemple 4 permet de faire des constatations analogues à celles de l'exemple 1 en comparant l'essai 13 conforme à l'invention aux essais témoins 14 à 16. - 23 - TABLEAU 6 Composition Essai 13 Essai 14 Essai 15 Essai 16 Silanes A O1100 A1100 Sil 16 Si69 +Si1l 16 Propriétés classiques de caoutchouterie Mooney 60 82 40 48 Rhéomètre 150 C Temps de retard To (min) 7 3 7 7 T99, minutes 15 7 15 26 Propriétés à l'état vulcanisé Dureté shore A 62 63 66 61 MA 100 2.05 2.23 2.28 1,61 MA300 2.28 2,82 222 1,70 MA300/MA 100 1,I 1 1.26 0,97 1,05 Indices de cassage Scott a 23 C FR 29 31 26 29 23 C AR% 552 530 500 625 PH à 23 C 15.9 15.7 18,7 27,3 PH à 600C 12.1 12 3 13,8 18,6 Propriétés dynaniques à 23 C E' en MPa 2.78 3.40 3,18 3,64 tg del 0. 086 0.092 0,085 0,143 Abrasion DIN 110 105 135 100 Exemple 5 Dans cet exemple 5. les 4 compositions de l'exemple 4 avec le coupage de silice Zeosil 1165MP et de noir de carbone N234 ont été reproduites ainsi que leur mode d'obtention en remplaçant le caoutchouc naturel par un coupage caoutchouc naturel-polybutadiène cis-1,4 dans un rapport en poids de caoutchouc naturel sur polybutadiène cis-1,4 égal à 70/30. Les caractéristiques du polybutadiène cis-1,4 préparé en solution avec un catalyseur à base de titane sont fournies dans l'exemple 3 - 24 - Les compositions sont données dans le tableau 7. TABLEAU 7 Composition _ Essai 17 Essai 18 Essai 19 Essai 20 Caoutchouc naturel 70 70 70 70 Polybutadiène cis-l.4 30 30 30 30 Silice Zeosil 1165MP 35 35 35 35 Noir N234 1 15 15 15 Si69 - 3,5 AI 100 1,43 2,87 - Sil 16 224 - 4,48 - Oxvde de zinc 3 3 3 3 Acide stéarique 2.5 2.5 2,5 2,5 Antioxvdant 1.5 1.5 1,5 1,5 Paraffine 1 1 1 1 Soufre 2 2 2.4 1.1I Sulfétnamide 2.66 2.80 3.20 1.45 L'essai 17 est conforme à l'invention. les essais 18 à 20 sont comparatifs. l'essai 20 étant l'essai de référence pour les mêmes raisons que dans l'exemple 1. La vulcanisation est effectuée à 150 C pendant le temps T99 en minutes qui est donné dans le tableau 8. On compare entre elles les propriétés de ces quatre compositions tant à l'état non vulcanisé qu'à l'état vulcanisé. Les résultats sont consignés dans le tableau 8. Cet exemple 5 permet de faire des constatations analogues à celles de l'exemple 1 en comparant l'essai 17 conforme à l'invention aux essais témoins 18 à 20. - 25 - TABLEAU 8 Composition Essai 17 I Essai 18 Essai 19 Essai 20 Silanes AI 100 A1 100 Si l 16 Si69 +Si 16 Propriétés classiques de caoutchouterie Mooney 60 90 42 50 Rhéomètre 150 C Temps de retard To (min) 7 4 7 8 T99. minutes 15 9 16 31 Propriétés à l'état vulcanisé Dureté shore A 64 65 65 63 MAI00 2,05 2.14 2.15 1,65 MA300 2.04 2.48 1,97 1,54 MA300/MvA 100 1.00 1.16 0.92 0,93 Indices de issage Scott à C FR 23 24 17 26 230 C AR% 504 486 424 606 PH à 23 C 19.4 19.1 20.0 28.8 PH à 60 C 14,3 15.0 14.4 21,5 Prpriétés da'niniques à 23 C. E' en MPa 3.41 4.38 3.54 3,98 tg del 0.094 0.110 0.091 0.147 Exemple 6 Dans cet exemple on compare diverses compositions comportant du caoutchouc naturel seul ou ell coupage avec un autre caoutchouc diénique. ainsi que de la silice seule ou en coupage avec du noir de carbone. Ces compositions sont doluées dans le tableau 9. - 26 - Les caractéristiques de la silice Hi-Sil 2000 qui est le seul nouveau constituant sont les suivantes: - surface spécifique CTAB: 214 m_/g. - après désagglomération aux ultrasons. diamètre médian de particule DS0 =9 microns et facteur de désagglomrration Fd = 2 mi. Les compositions des essais 21 à 28 sont mises en oeuvre par un travail en une étape comme dans l'exemple 1. TABLEAU 9 Composition Essai Essai Essai Essai Essai Essai Essai Essai 21 22 23 24 25 26 27 28 Caoutchouc naturel 100 100 70 70 100 100 70 70 Polhbutadiène cis-l.4 30 - - 30 30 Silice Hi-Sil 2000 40 40 40 40 27 27 27 27 Noir N' 4 13-- - 1 3 1 13 13 Silane Si69 - 5 5 3.5 - 3.5 Silanke AI 1100 2.05 2.05 1,43.43 - Silane Sil 16 3."0 - 3.'2 224 2. 24. - Oxyde de zinc 3 3 3 33 Acide stéarique 2.5 2.5 2 5 2.5 2.5 2.5 2.5 Antioxydant 1.5 1.5 1.5 1.5 1.5 1.5 1. 5 1.5 Paraftillne 2 2 2 2 2 2 Soufre 2.00 1.10 2.00 1,10 2,00 1,10 2.00 1,10 Sultflamilide 2.66 1.45 2.66 1.45 2.66 1.45 2.66 1.45 Les compositions 21. 23. 5. 27 sont conformes à l'invention. les compositions '. 4. 6 et 28 étant les compositions témoins avec l'agent de couplage Si69. Dans chaque essai. les silanes sont utilisés avec le même taux global de fonctions trialcoxvsilanes par rapport à l'unité de surthce de silice utilisée et dans des rapports nombre de groupements trialcoxysilanes par unité de surface de silice identiques à ceux de l'exemple 1. Les taux de soufre et d'accélérateur sont ajustés de façon à obtenir des m.lIanges de duretés shore proches pour tfaciliter les comparaisons des propriétés hystret tiques. -27- La vulcanisation est effectuée à 150 C durant le temps T99 en minutes qui est donné dans le tableau 10. On compare entre elles les propriétés des compositions des couples d'essais 21 et 22, 23 et 24. 25 et 26 et enfin 27 et 28 tant à l'état non vulcanisé qu'à l'état vulcanisé. les résultats sont consignés dans le tableau 10. On constate que les variations de propriétés des compositions avec l'association A 1100- Sil 16 conformes à l'invention par rapport aux témoins avec Si69 sont comparables à celles précédemment observées dans le cas des silices de surface spécifique CTAB inférieure. L'association d'un aminoalkyl\trialcoxvsilane avec un alkyltrialcoxysilane permet donc avec une silice de surface spécifique CTAB d'environ 200 m2/g de disposer de compositions avant une sécurité d'emploi comparable à celle du témoin mettant en oeuvre l'agent de couplage classique Si69 avec un niveau d'hvstérèse bien inférieur, ce qui permet de contfectionner des bandes de roulement pour pneumatiques permettant une économie de carburant et un échaufftement inférieur tavorable à l'amélioration de la durée de vie du pneumatique. - 28 - TABLEAU 10 Compostio I Essai Essai Essai Essai Essai Essai Essai Essai Composition 21 22 23 24 25 26 27 28 Propriétés classiques de caoutchouterie Moonev dur dur 84 63 71 59 74 57 Rhéomètre 150 C Temps de retard To 4 10 6 11 5 6 5 7 (min) T99, minutes 7 32 12 37 10 19 11 27 Propriétés à l'état vulcanisé Dureté shore A 64 64 66 63 66 62 65 62 MA100 2.17 2.18 2.34 1.95 2.85 1,95 2,58 1,88 MA300 1,75 1.69 1.75 1.52 2.59 1.71 2,23 1,60 MA300/MA 100 0.81 0.77 0.75 0,78 0.91 0.87 0,86 0,85 Indices de ca&e Scott à 23 C FR 29 20 19 16 30 22 18 19 23 C AR% 620 513 560 560 564 540 470 580 PH à 23 C 20,7 25.0 17.4 26.1 16.0 25.5 15.0 25.0 PH à 60 C 16.5 18.5 13.4 20.5 12.3 18.9 11.3 19.1 PnF' dt ilmlt Äh 23%C E' en iMPa 2.66 2.98 2.69 3.10 2.82 2.72 2.84 3.01 tg ciel 0.059 0.099 0.062 0. 112 0.060 0.107 0.065 0.113 Abrasion DIN 103 100 - - 100 94 - - - 29 - En résumé, la composition de l'invention permet les avantages suivants si on la compare aux compositions connues, à base de caoutchouc et de silice, qui utilisent les agents de couplage les plus efficaces de la famille des silanes - une perte hystérétique plus faible, ce qui se traduit par une résistance au roulement et un échauffement inférieurs, en particulier dans la bande de roulement des enveloppes de pneumatiques; - de meilleures propriétés de renforcement. Ces avantages sont obtenus sans qu'il y ait une dégradation des conditions de mise en oeuvre ou des caractéristiques d'abrasion. Bien entendu, l'invention n'est pas limitée aux exemples de réalisation précédemment décrits à partir desquels on peut envisager d'autres modes de réalisation. - 30 - REVENDICATIONS Composition de caoutchouc. caractérisée en ce qu'elle comporte a) au moins un élastomère diénique ayant des fonctions oxygénées b) une charge constituée au moins en partie d'au moins une matière, dite "de type silice", choisie dans le groupe formé par les silices et les matières autres que les silices possédant en surface des fonctions oxygénées du silicium c) au moins un agent de couplage choisi dans le groupe formé par les aminoalkylalcoxysilanes, les aminoarvlalcoxysilanes et les amino- aralkylalcoxysilanes. les groupes alkyle, aryle ou aralkyle pouvant être le cas échéant substitués par des groupements fonctionnels; d) au moins un agent de recouvrement choisi dans le groupe formé par les alkylalcoxysilanes, les arvlalcoxvsilanes et les aralkylalcoxysilanes, les groupes alkyle. aryle ou aralkyle pouvant être le cas échéant substitués par des groupements fonctionnels à l'exception des groupements aminés ou soufrés. Composition selon la revendication 1, caractérisée en ce que l'élastomère diénique à tenctions oxygénées est un élastomère synthétique. ces fonctions étant introduites dans le polymère lors de la synthèse de cclui-ci, ou par un traitement ultérieur effectué sur le polymère pour introduire ces fonctions. Composition selon l'une quelconque des revendications I ou 2, caractérisée en ce que l'élastomère diénique à tonctions oxygénées est le caoutchouc naturel. 4. Composition selon la revendication 3. caractérisée en ce que le caoutchouc naturel représentc 50 % à 100 % en poids du ou des élastomères oxygénés. 5. Composition selon l'une quelconque des revendications I à 3, caractérisée en ce qu'elle comporte en outre un ou plusieurs élastomère(s) diénique(s) dépourvu(s) de fonctions ox\'lnees. -.31 - 6. Composition selon la revendication 5, caractérisée en ce que le rapport en poids du ou des élastomère(s) diénique(s) à fonctions oxy'génées et du ou des élastomère(s) diénique(s) dépourvu(s) de fonctions oxygénées est supérieur à 1. 7. Composition selon l'une quelconque des revendications 1 à 6, caractérisée en ce que la matière de type silice est un noir de carbone CSDP (Carbon-Silica Dual Phase filler) avant en surface une phase carbonée et une phase constituée de domaines o se trouve de la silice finement divisée, et/ou un aluminosilicate. S. Composition selon l'une quelconque des revendications I à 7. caractérisée en ce que la matière de type silice est de la silice précipitée. 9. Composition selon l'une quelconque des revendications I à 8, caractérisée en ce que la ou les matières de type silice représentent de 50 % à 100 % du poids total de la charge. 10. Composition selon la revendication 9. caractérisée en ce que la charge est constituée de 50 % à 100 % en poids d'une silice précipitée dont la surface spécifique BET est comprise entre 100 et 300 m2/g, de préférence entre 120 et 250 m2/g et de 50 %/ à O % en poids de noir de carbone. 1 1. Composition selon l'une quelconque des revendications I à 10. caractérisée en ce que la charge représente de 30 à 70 % en poids par rapport au poids de l'élastomère ou de l'ensemble des élastomères. 1 2. Composition selon l'une quelconque des revendications I à 11. caractérisée en ce que l'agent de couplage c) répond à la formule NH2- R1- Si(OR2)3-n (R3)n dans laquelle - nest0, 1 ou2 - RI est un groupement hydrocarboné comportant de I à 20 atomes de carbone, -32- - OR- est un groupement alcoxy comportant de 1 à 20. de préférence 1 à 5, atomes de carbone. R- étant un groupement hydrocarboné. les groupements OR2, s'il y en a plusieurs, pouvant être identiques ou différents, - R3- est un groupement hydrocarboné comportant de 1 à 20. de préférence 1 à 5, atomes de carbone, les groupements R3-, s'il y en a deux, pouvant être identiques ou différents. 13. Composition selon l'une quelconque des revendications 1 à 12. caractérisée en ce que l'agent de recouvrement d) répond à la formule: R4-Si(OR5)3_n(R6)n dans laquelle: - nest 0, 1 ou2. - R4 est un groupement hydrocarboné comportant de I à 20, de préférence de 10 à 20. atomes de carbone. - OR5 est un groupement alcoxv comportant de I à 20 atomes de carbone. le groupement R5 étant un groupement hydrocarboné. les groupements OR5, s'il v en a plusieurs. pouvant être identiques ou différents, - R6 est un groupement hvdrocarboné comportant de 1 à 20 atomes de carbone, les groupements R6. s'il y en a deux. pouvant être identiques ou différents. 14. Composition selon l'une quelconque des revendications I à 13. caractérisée en ce que le rapport entre le poids de l'agent de couplage c). ou de l'ensemble des agents de couplage c), et le poids de la matière de type silice. ou de l'ensemble des matières de type silice, est compris entre 0.01 et 0,20, de préférence entre 0.02 et 0,10. 15. Composition selon l'une quelconque des revendications 1 à 14, caractérisée en ce que le rapport entre le poids de l'agent de recouvrement d). ou de l'ensemble des agents de recouvrement d), et le poids de la matière de type silice, ou de l'ensemble des matières de type silice, est compris entre 0,01 et 0,20, de préférence entre 0,02 et 0,10. -.233 - 16. Article comportant au moins une composition selon l'une quelconque des revendications 1 à 15. 17. Article selon la revendication 16. caractérisé en ce qu'il est une bande de roulement. 18. Article selon la revendication 16. caractérisé en ce qu'il est une enveloppe de pneumatique.